【手続補正書】
【提出日】平成27年8月11日(2015.8.11)
【手続補正１】
【補正対象書類名】明細書
【補正対象項目名】００４９
【補正方法】変更
【補正の内容】
【００４９】
[0049] HPHT 焼結した W-Re 複合物 材料 およびその方法の限定的で典型的な実施態様が本明細書において具体的に記載され解説されたが、当業者にとっては多くの改良および変更が可能なことは自明である。したがって、本発明の複合物および方法はここで具体的に記載されたもの以外にも具現化できることが理解される。本発明はまた以下の請求項によっても規定される。
また、本発明は以下の態様[１]〜[３０]も提供することができる。
[１]
材料を生成する方法であって:
タングステン および レニウムを用意すること;および
該タングステンおよびレニウムを高温かつ高圧で焼結すること、
を含んでなる方法。
[２]
該高温とは、約 1000℃ から 約 2300℃の範囲である、項目[１]に記載の方法。
[３]
該高圧とは、約 20 キロバール から 約 65 キロバールの範囲である、項目[１]に記載の方法。
[４]
超硬質材料を該タングステンおよびレニウムと混合し、混合物を生成すること、および
高温かつ高圧で該混合物を焼結し、多結晶複合物材料を生成すること、
をさらに含んでなる、項目[１]に記載の方法。
[５]
該超硬質材料が、立方晶窒化ホウ素, ダイヤモンド, および ダイヤモンド状炭素からなる群から選択される、項目[４]に記載の方法。
[６]
該超硬質材料は該材料の約50体積%以上であり、かつ該レニウムおよびタングステンは該材料の約50体積%以下である、項目[４]に記載の方法。
[７]
該混合物を焼結することが、該超硬質材料と該タングステンまたはレニウムの少なくとも一つとの間の化学結合を生成することを含んでなる、項目[４]に記載の方法。
[８]
該超硬質材料が立方晶窒化ホウ素であり、かつ該化学結合の生成が該ホウ素の少なくとも一部と該レニウムの少なくとも一部との間の化学結合を生成することを含んでなる、項目[７]に記載の方法。
[９]
該超硬質材料がダイヤモンドであり、かつ該化学結合の生成が該ダイヤモンドの少なくとも一部と該タングステンの少なくとも一部との間の化学結合を生成することを含んでなる、項目[７]に記載の方法。
[１０]
タングステン対レニウムの体積比率が約 3:1である、項目[１]に記載の方法。
[１１]
基材を用意することをさらに含んでなり、
ここで、焼結が該タングステン,レニウムおよび該基材を焼結することを含む、項目[１]に記載の方法。
[１２]
高圧高温焼結したバインダーであって:
該バインダーの約50体積%から約99体積%の範囲にあるタングステン;および
該バインダーの約1体積%から約50体積%の範囲にあるレニウム、
を含んでなるバインダー。
[１３]
該レニウムが、該バインダーの全体積の約25%である、項目[１２]に記載のバインダー。
[１４]
多結晶複合物材料であって:
タングステン;
レニウム;および
該タングステンまたは該レニウムの少なくとも一つに結合した多結晶超硬質材料、
を含んでなる多結晶複合物材料。
[１５]
前記タングステンおよびレニウムがバインダーを生成し、
該タングステンが該バインダーの約50体積%から約99体積%の範囲内であり、および
該レニウムが該バインダーの約50体積%から約1体積%の範囲内である、
項目[１４]に記載の材料。
[１６]
該超硬質材料が該多結晶複合物材料の体積の約50%以上を作り上げる、項目[１５]に記載の材料。
[１７]
該レニウムが該バインダーの体積の約25%である、項目[１５]に記載の材料。
[１８]
該超硬質材料が立方晶窒化ホウ素であり、かつ該 ホウ素の少なくとも一部が該レニウムに化学的に結合している、項目[１５]に記載の材料。
[１９]
該超硬質材料がダイヤモンドであり、かつ該ダイヤモンドの少なくとも一部が該タングステンに化学的に結合している、項目[１５]に記載の材料。
[２０]
前記タングステン、レニウムおよび超硬質材料が多結晶超硬質材料層を画定し、かつ該 複合物材料が前記多結晶超硬質材料層に結合した基材をさらに含む、項目[１４]に記載の材料。
[２１]
多結晶複合物材料であって:
バインダーの約50体積%から約99体積%の範囲であるタングステン、およびバインダーの約1体積%から約50体積%の範囲であるモリブデンを含んでなる、バインダー; および
多結晶超硬質材料、
を含んでなる多結晶複合物材料。
[２２]
前記タングステン,モリブデンおよび超硬質材料が多結晶超硬質材料層を画定し、かつ該複合物材料が前記多結晶超硬質材料層に結合した基材をさらに含む、項目[２１]に記載の材料。
[２３]
多結晶複合物材料であって:
バインダーの約50体積%から約99体積%の範囲であるタングステン、およびバインダーの約1体積%から約50体積%の範囲であるランタンを含んでなる、バインダー; および
超硬質材料、
を含んでなる多結晶複合物材料。
[２４]
前記タングステン,ランタンおよび超硬質材料が多結晶超硬質材料層を画定し、かつ該 複合物材料が前記多結晶超硬質材料層に結合した基材をさらに含む、項目[２３]に記載の材料。
[２５]
多結晶複合物材料を生成する方法であって:
バインダーの約50体積%から約99体積%の範囲であるタングステン、およびバインダーの約1体積%から約50体積%の範囲であるモリブデンを含んでなる、バインダーを用意すること;
超硬質材料を用意すること; および
該超硬質材料を該バインダーとともに高温かつ高圧で焼結し、多結晶複合物材料を生成すること、
を含んでなる方法。
[２６]
多結晶複合物材料を生成する方法であって:
バインダーの約50体積%から約99体積%の範囲であるタングステン、およびバインダーの約1体積%から約50体積%の範囲であるランタンを含んでなる、バインダーを用意すること;
超硬質材料を用意すること; および
該超硬質材料を該バインダーとともに高温かつ高圧で焼結し、多結晶複合物材料を生成すること、
を含んでなる方法。
[２７]
項目[１４]〜[２４]のいずれか１項に記載の材料から生成した少なくとも一部を含んでなる、攪拌溶接工具。
[２８]
項目[１]〜[１１]、[２５]および[２６]のいずれか１項に記載の方法を用いて生成した少なくとも一部を含んでなる、攪拌溶接工具。
[２９]
二つの小片を溶接するために用いられるピンを含み、
前記ピンの少なくとも一部が項目[１４]〜[２４]のいずれか１項に記載の材料を構成する、攪拌溶接工具。
[３０]
二つの小片を溶接するために用いられるピンを含み、
前記ピンの少なくとも一部が項目[１]〜[１１]、[２５]および[２６]のいずれか１項に記載の方法によって生成された材料を構成する、攪拌溶接工具。
【手続補正２】
【補正対象書類名】特許請求の範囲
【補正対象項目名】全文
【補正方法】変更
【補正の内容】
【特許請求の範囲】
【請求項１】
材料を生成する方法であって:
超硬質材料をタングステンおよびレニウムと混合して、混合物を生成すること; および
該混合物を１０００℃以上の温度且つ２０キロバール以上の圧力の高温かつ高圧で焼結し、タングステンレニウム母材中に分散した超硬質粒を有する多結晶超硬質材料を生成すること、
ここで、該タングステンは該母材の50体積%以上から98体積%未満であり、該レニウムは該母材の2体積%より多く50体積%以下であること、
を含んでなる方法。
【請求項２】
該温度とは1000℃から 2300℃の範囲である、請求項１に記載の方法。
【請求項３】
該圧力とは20 キロバール から 65 キロバールの範囲である、請求項１または２に記載の方法。
【請求項４】
焼結が該タングステン,レニウムおよび基材を焼結することを含む、請求項１に記載の方法。
【請求項５】
アルミニウムを前記超硬質材料、タングステンおよびレニウムと混合することをさらに含む請求項１に記載の方法。
【請求項６】
該超硬質材料が、立方晶窒化ホウ素である、請求項１または５に記載の方法。
【請求項７】
多結晶複合物材料であって:
タングステン-レニウム母材;および
前記母材中に分散し、該タングステンまたは該レニウムの少なくとも一つに結合した多結晶超硬質材料、
を含んでなり、
ここで、前記複合物材料が、20 キロバール から 65 キロバールの範囲の圧力かつ1000℃から 2300℃の範囲の温度での高圧高温焼結によって生成され、
ここで、該タングステンは該母材の50体積%以上から98体積%未満であり、該レニウムは該母材の2体積%より多く50体積%以下である、多結晶複合物材料。
【請求項８】
該超硬質材料が、立方晶窒化ホウ素であり、該材料が酸化アルミニウムをさらに含む、請求項７に記載の材料。
【請求項９】
該超硬質材料が、立方晶窒化ホウ素であり、該材料がＡｌ２Ｏ３をさらに含む、請求項７に記載の材料。
【請求項１０】
多結晶立方晶窒化ホウ素複合物材料であって:
２体積％より多く２５体積％以下のレニウムおよび７５体積％以上で９８体積％未満のタングステンを含むタングステンおよびレニウムの混合物から生成したタングステン−レニウム母材;
前記母材中に分散した酸化アルミニウム；および
前記母材中に分散し、該タングステンまたは該レニウムの少なくとも一つに結合した多結晶立方晶窒化ホウ素、を含んでなり、
１０００℃から２３００℃の範囲の温度且つ２０キロバールから６５キロバールの範囲の圧力の高温かつ高圧で焼結することによって、生成される、多結晶立方晶窒化ホウ素複合物材料。
【請求項１１】
前記酸化アルミニウムがＡｌ２Ｏ３の形態である、請求項１０に記載の材料。
【請求項１２】
該酸化アルミニウムが、該材料の１質量％である、請求項１０に記載の材料。
【請求項１３】
該超硬質材料が、ダイヤモンドまたはダイヤモンド状カーボンである、請求項１〜５のいずれか１項に記載の方法。